(57)【要約】【課題】  従来のものと比較して、比較的高温で所定時間保存した後の駆動電圧の上昇を十分に抑制できる有機ＥＬ素子を提供する。【解決手段】  上記課題を解決する本発明の有機ＥＬ素子は、ホール注入電極１と電子注入電極２との間に有機発光層１０を備え、ホール注入電極１の有機発光層１０側の表面上に無機機能層１６を備え、無機機能層１６は、無機層に、その無機層を構成する主成分の元素とは異なる陽性元素若しくは希ガスを添加してなるものである。【選択図】  図１
2005108696.tif 000002
【特許請求の範囲】
【請求項１】
対向するホール注入電極と電子注入電極との間に有機発光層を備え、
前記ホール注入電極の前記有機発光層側の表面上に無機機能層を備え、
前記無機機能層は、無機層に、その無機層を構成する主成分の元素とは異なる陽性元素若しくは希ガスを添加してなることを特徴とする有機ＥＬ素子。
【請求項２】
前記無機機能層は、無機層に、その無機層を構成する主成分の元素とは異なる陽性元素を添加してなることを特徴とする請求項１記載の有機ＥＬ素子。
【請求項３】
基板の一側に備えられたホール注入電極の前記一側に形成された無機層の前記ホール注入電極と反対側から前記無機層に陽性元素若しくは希ガスを導入することによって得られる無機機能層と、電子注入電極と、の間に有機発光層を備えてなることを特徴とする有機ＥＬ素子。
【請求項４】
前記無機機能層は、前記無機層の前記ホール注入電極と反対側から前記無機層に陽性元素を導入することによって得られるものであることを特徴とする請求項３記載の有機ＥＬ素子。
【請求項５】
前記陽性元素がＳｉ、Ａｌ、Ｇａ、Ｃ、Ｂ及び遷移金属元素からなる群より選ばれる１種以上の元素であることを特徴とする請求項２又は４に記載の有機ＥＬ素子。
【請求項６】
前記陽性元素がＳｉ、Ａｌ、Ｇａ、Ｓｃ、Ｔｉ、Ｖ、Ｃｒ、Ｍｎ、Ｆｅ、Ｃｏ、Ｎｉ、Ｃｕ、Ｙ、Ｚｒ、Ｎｂ、Ｍｏ、Ａｇ、Ｃｄ、Ｔａ、Ｗ、Ｐｔ及びＡｕからなる群より選ばれる１種以上の元素であることを特徴とする請求項５記載の有機ＥＬ素子。
【請求項７】
前記陽性元素がＳｉ、Ｇａ、Ｍｎ、Ｍｏ、Ｔａ、Ｔｉ、Ｎｉ、Ｚｒ及びＷからなる群より選ばれる１種以上の元素であることを特徴とする請求項６記載の有機ＥＬ素子。
【請求項８】
前記無機層が、７００Ｋ以上の融点を有する元素の酸化物、窒化物、炭化物、ホウ化物及びケイ化物からなる群より選ばれる１種以上の無機化合物を構成材料とすることを特徴とする請求項１〜７のいずれか一項に記載の有機ＥＬ素子。
【請求項９】
前記７００Ｋ以上の融点を有する元素が、Ｂ、Ｍｇ、Ａｌ、Ｓｉ、Ｔｉ、Ｍｎ、Ｎｉ、Ｇｅ、Ｚｒ、Ｎｂ、Ｍｏ、Ｈｆ、Ｔａ及びＷからなる群より選ばれる１種以上の元素であることを特徴とする請求項８記載の有機ＥＬ素子。
【請求項１０】
前記７００Ｋ以上の融点を有する元素が、Ａｌ、Ｚｒ、Ｈｆ、Ｓｉ、Ｔａ及びＴｉからなる群より選ばれる１種以上の元素であることを特徴とする請求項９記載の有機ＥＬ素子。
【請求項１１】
前記無機機能層は前記有機発光層に隣接してなることを特徴とする請求項１〜１０のいずれか一項に記載の有機ＥＬ素子。
【請求項１２】
基板の一側に備えられたホール注入電極の前記一側に形成された無機層の前記ホール注入電極と反対側から、前記無機層に、陽性元素若しくは希ガスを導入することによって無機機能層を得る無機機能層形成工程を備えることを特徴とする有機ＥＬ素子の製造方法。
【請求項１３】
前記無機機能層形成工程に続いて前記無機層の前記一側の表面上に有機発光層を形成する発光層形成工程を備えることを特徴とする請求項１２記載の有機ＥＬ素子の製造方法。
【請求項１４】
前記無機機能層形成工程において、前記無機層に前記陽性元素若しくは前記希ガスをスパッタリング法によって導入することを特徴とする請求項１２又は１３に記載の有機ＥＬ素子の製造方法。
【発明の詳細な説明】
【技術分野】
【０００１】
本発明は、有機ＥＬ（エレクトロルミネッセンス、電界発光）素子及び有機ＥＬ素子の製造方法に関するものである。
【背景技術】
【０００２】
有機ＥＬディスプレイ等に用いられる有機ＥＬ素子は、例えば、蛍光性有機化合物や燐光性有機化合物等の発光性有機化合物を含む発光層を、ホール注入電極（陽極）及び電子注入電極（陰極）で挟んだ構成を有するものであり、この発光性有機化合物に上記電極から電界を印加することにより励起・発光させる素子である。このような有機ＥＬ素子は、無機ＥＬ素子と比較して、駆動方法の簡便さ及び低駆動電圧であることに加え、駆動方法の輝度や発光効率（量子収率）等の素子特性において優れており、現在実用化の段階を迎えつつある。
【０００３】
この有機ＥＬ素子からの発光を効率よく取り出すために、通常、上記ホール注入電極には、可視光を透過することができる透明電極を採用している。このような透明電極としては、約３．３ｅＶ以上のバンドギャップを有する導電性酸化物が多く用いられ、その具体例として、例えばＩＴＯ電極などが挙げられる。
【０００４】
有機ＥＬ素子に用いられる透明電極は、特にその隣接する層との界面の状態に依存して、初期発光特性若しくは発光寿命に影響を与えることが一般的に知られている。したがって、実用に一層適した透明電極を得るために、透明電極の表面の平坦性若しくは表面の仕事関数などを改善すべく、様々な提案がなされている。
【０００５】
そのような提案のうち、例えば特許文献１においては、高性能、かつ耐久性のある有機ＥＬ表示素子を提供することを意図して、陽極と陰極の間に、有機発光体を含有する有機発光層が設けられている有機ＥＬ表示素子において、前記陽極の表面部中に、窒素、イオウ、セレン、テルル、リン及びハロゲン元素より選ばれた少なくとも１種の元素が含まれている有機ＥＬ表示素子が提案されている。
【０００６】
また、特許文献２においては、仕事関数を向上させ、長時間高い仕事関数を有する透明電極を提供することを意図して、透明基板と、透明基板上に設けられた透明導電膜からなり、透明導電膜にプラズマ化された酸素イオンが注入された透明電極が提案されている。
【特許文献１】特開２０００−１５０１７２号公報
【特許文献２】特開２００１−２８４０６０号公報
【発明の開示】
【発明が解決しようとする課題】
【０００７】
しかしながら、本発明者らは、上記特許文献１、２に記載のものを初めとする従来の有機ＥＬ素子について詳細に検討を行ったところ、このような従来の有機ＥＬ素子は、例えば１０５℃程度の比較的高温で所定時間保存した後に駆動電圧を印可した際の、高温保存前と比較した駆動電圧の上昇（以下、場合によって「経時上昇」という。）を十分に抑制することが困難であることを見出した。
【０００８】
そこで、本発明は上記事情にかんがみてなされたものであり、従来のものと比較して、比較的高温で所定時間保存した後の上述したような駆動電圧の上昇を十分に抑制できる有機ＥＬ素子及びその製造方法を提供することを目的とする。
【課題を解決するための手段】
【０００９】
上記目的を達成する本発明の有機ＥＬ素子は、対向するホール注入電極と電子注入電極との間に有機発光層を備え、ホール注入電極の有機発光層側の表面上に無機機能層を備え、無機機能層は、無機層に、その無機層を構成する主成分の元素とは異なる陽性元素若しくは希ガスを添加してなることを特徴とする。
【００１０】
ここで、「無機層を構成する主成分の元素とは異なる陽性元素」とは、例えば無機層に一般式ＭｘＯｙで表される酸化物を用いる場合は、その酸化物を構成する元素であるＭ及びＯとは異なる陽性元素をいう。また、例えば、無機層に一般式Ｍ１ｘＯｙ／Ｍ２ｚＯＷで表される二種類以上の酸化物を組み合わせたものを用いる場合は、その構成元素であるＭ１、Ｍ２及びＯとは異なる陽性元素をいう。さらに、例えば、無機層に一般式ＭｘＢｙで表されるホウ化物などの酸化物以外の無機化合物を用いる場合は、その無機化合物を構成する元素であるＭ及びＢなどとは異なる陽性元素をいう。
【００１１】
また、本発明の有機ＥＬ素子は、基板の一側に備えられたホール注入電極の上記一側に形成された無機層のホール注入電極と反対側から無機層に陽性元素若しくは希ガスを導入することによって得られる無機機能層と、電子注入電極との間に有機発光層を備えてなることを特徴とする。
【００１２】
このような有機ＥＬ素子が、従来のものと比較して、比較的高温で所定時間保存した後であっても、駆動電圧の上昇を十分に抑制することができる要因は、現在のところ詳細には明らかにされていないが、本発明者らは以下のように考えている。ただし、要因はこれに限らない。
【００１３】
従来の有機ＥＬ素子において、ＩＴＯ電極などのホール注入電極に用いられている透明電極は、発光を取り出すことができる電極のなかでは、隣接する層（例えば、単層型有機ＥＬ素子の場合は有機発光層）に比較的容易にホールを注入することができる。このホール注入の容易性は、ＩＴＯの仕事関数が、隣接する層に用いられている有機化合物材料のＨＯＭＯレベルに比較的近い準位にあり、その有機層からの電子を容易に引き抜くことに起因すると考えられている。
【００１４】
ところで、そのような透明電極は、発光を効率よく取り出すために可視光波長領域に対して十分な透明性（透過率）を備えていることが必要であり、しかも電極としての機能を効率的に発揮するために低抵抗である必要もある。これらを同時に兼ね備える膜が一般に透明導電膜と呼ばれるものであり、上記透明電極に用いられているが、それらの多くは３．３ｅＶ程度以上のバンドギャップを有する導電性酸化物を構成材料として用いていることが知られている。
【００１５】
ＩＴＯも通常導電性酸化物に分類され、縮退したｎ型半導体であるため、電子が十分に過剰に存在する状態となっている。つまり、Ｓｉ若しくはＧｅ系のｎ型半導体に比べ、ＩＴＯなどの導電性酸化物は、低抵抗を実現するために材料中のキャリア密度をＳｉ若しくはＧｅ系と比較して３桁程度高い密度にしている。これにより、該導電性酸化物はエネルギー分布が縮退した状態にある。上記キャリア密度は金属材料と比較すると１桁程度低いものであるが、それでも導電性酸化物は電子が十分に過剰に存在する。
【００１６】
かかる過剰に存在する電子は、例えば母体材料の原子を価数の異なる原子により置換したり、あるいは酸素欠陥を生成させることによって発生するものである。しかしながら、電子が過剰に存在する透明電極から隣接する層にホールを注入すること、言い換えると電子が過剰に存在する透明電極が隣接する層から電子を引き抜くことは、非効率的なことであり、これにより保存の際の時間の経過に伴い駆動電圧が上昇すると推定される。
【００１７】
このことは、従来の有機ＥＬ素子において、その透明電極の導電性を向上させようとした結果、透明電極の隣接する層との界面付近に電子がより過剰に存在する状態となることによって、一層顕著になるものと考えられる。すなわち、そのような電子の存在は上述したようなホール注入の妨げとなるばかりでなく、隣接する層との間で不要な電子の移動が発生するため、素子を比較的早期に劣化させる原因になる。その結果、該有機ＥＬ素子の駆動電圧は保存時間の経過と共に上昇することになると推定される。
【００１８】
また、例えば特許文献１、２に記載されたような有機ＥＬ素子においては、透明電極の表面に対してプラズマ化された酸素イオンのような陰イオン又は窒素若しくはイオウ等の陰性元素が注入されているため、その表面付近はマイナスに帯電した状態になると考えられる。かかる状態のホール注入電極（透明電極）の表面上に更に有機層等を積層すると、ホール注入電極の有機層等との界面付近のマイナスチャージがその位置に保持されたままの状態になり、電子はその界面に過剰に存在する状態となると推定される。
【００１９】
このようにして形成された有機ＥＬ素子に電界を印可すると、印可当初は、ホール注入電極の隣接する層との界面付近に過剰に蓄積する電子と注入されたホールとが再結合し、その界面付近で発光する。この再結合に用いられる電子は電界の印可により電子注入電極側から注入された電子とは別のものであるので、印可当初は見かけ上発光効率が上昇する。しかしながら、蓄積していた電子が再結合により用いられ減少するに伴い、結局、駆動電圧は保存時間の経過と共に上昇し、発光輝度は急激に減少することとなる。
【００２０】
以上のように、有機発光層側の表面付近に陰イオン若しくは陰性元素を注入されたホール注入電極を備える有機ＥＬ素子は、陰イオン若しくは陰性元素の存在により、駆動初期において不安定な挙動を示すこととなる。
【００２１】
一方、本発明の有機ＥＬ素子は、ホール注入電極の有機発光層側の表面上に陽性元素等を添加してなる無機機能層を備えるので、ホール注入電極が有している過剰な電子をその陽性元素等によりトラップできるものと考えられる。それによって、ホール注入電極の表面付近のキャリアバランスを電気的中性若しくはプラス側に安定化させることができ、さらには、有機発光層等の、その無機機能層に隣接する層との間の不要な電子の移動を抑制できると推定される。その結果、本発明の有機ＥＬ素子は、１０５℃程度の比較的高温で所定時間保存した後であっても、駆動電圧の上昇を十分に抑制できるものと考えられる。
【００２２】
さらに、本発明の有機ＥＬ素子において、上述した陽性元素等は１００℃程度の温度であっても無機機能層から脱離したり、或いは変質したりすることはない。したがって、このような無機機能層を備えた本発明の有機ＥＬ素子は、自動車等に搭載する際の保存信頼性を評価するテストとして一般的に知られている１０５℃における保存試験においても、従来のものと比較して、十分な輝度等を維持することができる。すなわち、本発明の有機ＥＬ素子を１０５℃の温度で所定時間保存した後であっても、その有機ＥＬ素子は発光効率が低下し難く、また、駆動電圧の上昇が抑制される。
【００２３】
本発明の有機ＥＬ素子は、上述したように、比較的高温で所定時間保存した後の駆動電圧の上昇を十分に抑制することができるので、その発光寿命は一層向上することとなる。
【００２４】
上述した本発明の有機ＥＬ素子の無機機能層は、無機層に、その無機層を構成する主成分の元素とは異なる陽性元素を添加してなると、一層駆動電圧の上昇を抑制することができるので好ましい。そのような観点から、無機機能層は、無機層のホール注入電極と反対側から無機層に陽性元素を導入することによって得られるものであっても好ましい。
【００２５】
同様の観点から、その陽性元素がＳｉ、Ａｌ、Ｇａ、Ｃ、Ｂ及び遷移金属元素からなる群より選ばれる１種以上の元素であると更に好ましく、Ｓｉ、Ａｌ、Ｇａ、Ｓｃ、Ｔｉ、Ｖ、Ｃｒ、Ｍｎ、Ｆｅ、Ｃｏ、Ｎｉ、Ｃｕ、Ｙ、Ｚｒ、Ｎｂ、Ｍｏ、Ａｇ、Ｃｄ、Ｔａ、Ｗ、Ｐｔ及びＡｕからなる群より選ばれる１種以上の元素であると特に好ましい。
【００２６】
また、上述した無機層が、７００Ｋ以上の融点を有する元素の酸化物、窒化物、炭化物、ホウ化物及びケイ化物からなる群より選ばれる１種以上の無機化合物を構成材料とすると、好ましい。
【００２７】
有機ＥＬ素子に通常備えられるホール注入電極は比較的低融点の金属（例えばＩｎ、Ｚｎ、Ｓｎなど）を有する材料を含有するため、ＩＴＯ若しくはＺｎＯなどのホール注入電極を構成する材料は、比較的低い結晶化温度を有する。結晶化温度が低いことは構成原子の移動若しくは再配列が容易に発生することを意味するので、従来の有機ＥＬ素子は、例えば自動車に搭載される等して約１００℃以上の環境下におかれると、耐熱性が十分ではなく、上述したような駆動電圧の経時上昇若しくは駆動初期における不安定な挙動が一層顕著になる傾向にある。
【００２８】
しかしながら、上述した本発明の有機ＥＬ素子は、約１００℃以上の環境下におかれても、駆動電圧の経時上昇若しくは駆動初期における不安定な挙動が抑制される傾向にある。これは、駆動電圧の経時上昇を十分に抑制する効果を有する無機機能層を、７００Ｋ以上の融点を有する元素の無機化合物を構成材料とする無機層から得ることにより、その無機機能層自体が約１００℃以上の環境下に曝しても安定した状態にあるため、上記効果を損なわないことに起因すると推定される。
【００２９】
そのような観点から、７００Ｋ以上の融点を有する元素が、Ｂ、Ｍｇ、Ａｌ、Ｓｉ、Ｔｉ、Ｍｎ、Ｎｉ、Ｇｅ、Ｚｒ、Ｎｂ、Ｍｏ、Ｈｆ、Ｔａ及びＷからなる群より選ばれる１種以上の元素であるとより好ましく、Ａｌ、Ｚｒ、Ｈｆ、Ｓｉ、Ｔａ及びＴｉからなる群より選ばれる１種以上の元素であると更に好ましい。
【００３０】
また、本発明の有機ＥＬ素子において、無機機能層は有機発光層に隣接してなると好ましい。そのような構成を備える有機ＥＬ素子は、比較的高温で所定時間保存した後の駆動電圧の上昇を十分に抑制するという効果を、より有効に奏することができる傾向にある。
【００３１】
本発明の有機ＥＬ素子の製造方法は、基板の一側に備えられたホール注入電極の上記一側に形成された無機層のホール注入電極と反対側から、無機層に、陽性元素若しくは希ガスを導入することによって無機機能層を得る無機機能層形成工程を備えることを特徴とする。この本発明の有機ＥＬ素子の製造方法によって得られた有機ＥＬ素子は、上述したような無機機能層を備える。すなわち、この本発明の有機ＥＬ素子の製造方法は、比較的高温で所定時間保存した後の駆動電圧の上昇を十分に抑制できる有機ＥＬ素子を提供することを可能とするものである。
【００３２】
また、本発明の有機ＥＬ素子の製造方法において、上記無機機能層形成工程に続いて無機層の上記一側の表面上に有機発光層を形成する発光層形成工程を備えると、比較的高温で所定時間保存した後の駆動電圧の上昇を十分に抑制するという効果をより有効に奏する有機ＥＬ素子を提供することができるので好ましい。
【００３３】
さらに、無機機能層形成工程において、無機層に陽性元素若しくは希ガスをスパッタリング法によって導入すると、比較的高温で所定時間保存した後の駆動電圧の上昇を十分に抑制できる有機ＥＬ素子をより容易に得ることができるので好ましい。
【発明の効果】
【００３４】
本発明によれば、従来のものと比較して、比較的高温で所定時間保存した後の駆動電圧の上昇を十分に抑制できる有機ＥＬ素子を提供することができる。
【発明を実施するための最良の形態】
【００３５】
以下、場合により図面を参照しつつ、本発明の好適な実施形態について詳細に説明するが、本発明は下記実施形態に限定されるものではない。なお、図面中、同一要素には同一符号を付すこととし、重複する説明は省略する。また、上下左右等の位置関係は、特に断らない限り、図面に示す位置関係に基づくものとする。さらに、図面の寸法比率は図示の比率に限られるものではない。
【００３６】
図１は、本発明に係る有機ＥＬ素子の第１実施形態（単層型有機ＥＬ）を示す模式断面図である。図１に示す有機ＥＬ素子１００は、互いに対向して配置されているホール注入電極（陽極）１及び電子注入電極（陰極）２により、有機発光層１０が挟持された構造を有している。またホール注入電極１は基板４上に形成されており、さらにホール注入電極１上に無機機能層１６が配置されている。
【００３７】
本実施形態の有機ＥＬ素子は、無機機能層１６が有機発光層１０に隣接してなることにより、印可時間の経過に伴う駆動電圧の上昇を十分に抑制するという効果をより有効に奏することができる傾向にある。
【００３８】
（基板）
基板４の構成材料は、従来の有機ＥＬ素子の基板として用いられているものであれば、特に限定されない。したがって、そのような基板４としては、ガラス、石英等の非晶質基板、Ｓｉ、ＧａＡｓ、ＺｎＳｅ、ＺｎＳ、ＧａＰ、ＩｎＰ等の結晶基板、Ｍｏ、Ａｌ、Ｐｔ、Ｉｒ、Ａｕ、Ｐｄ、ＳＵＳ等の金属基板等を挙げることができる。また、結晶質又は非晶質のセラミック、金属、有機物等の薄膜を所定基板上に形成したものを用いてもよい。
【００３９】
この基板４に色フィルター膜若しくは蛍光性物質を含む色変換膜（蛍光変換フィルター膜）、あるいは誘電体反射膜を用いて発光色を調整してもよい。
【００４０】
色フィルター膜としては、液晶ディスプレイ等で用いられているカラーフィルターを用いることができ、有機ＥＬ素子１００の発光色に合わせてカラーフィルターの特性を調整することにより、取り出し効率若しくは色純度を最適化できる傾向にある。
【００４１】
また、ＥＬ素子に用いられる構成材料が光吸収するような短波長の外光をカットできるカラーフィルターを用いることにより、素子の耐光性・表示のコントラストを向上できる傾向にある。さらに、誘電体多層膜のような光学薄膜をカラーフィルターの代わりに用いてもよい。
【００４２】
蛍光変換フィルター膜は、有機ＥＬ素子からの発光を吸収し、そのフィルター膜中の蛍光体から光を放出させることにより、発光色の色変換を行うものである。その組成としては、バインダー及び蛍光材料、さらには必要に応じて光吸収材料の三つから形成される。
【００４３】
上記蛍光材料は、基本的には蛍光量子収率が高いものを用いればよいが、有機ＥＬ素子１００の発光波長域に吸収が強いと好ましい。実際には、レーザー色素などが適しており、例えば、ローダミン系化合物、ペリレン系化合物、シアニン系化合物、フタロシアニン系化合物（サブフタロシアニン等も含む）、ナフタロイミド系化合物、縮合環炭化水素系化合物、縮合複素環系化合物、スチリル系化合物若しくはクマリン系化合物等を用いることができる。
【００４４】
バインダーとしては、基本的に蛍光を消光しないような材料であれば特に限定されることなく用いることができ、それらのなかでも、フォトリソグラフィー若しくは印刷等で微細なパターニングができるようなものであると好ましい。また、ＩＴＯ、ＩＺＯの成膜時に損傷を受けないような材料であるとより好ましい。
【００４５】
光吸収材料は、蛍光材料の光吸収が足りない場合に用いると好ましい。また、この光吸収材料としては、蛍光性材料の蛍光を消光しないような材料であれば特に限定されることなく用いることができる。
【００４６】
（ホール注入電極）
ホール注入電極（陽極）１の構成材料は、従来の有機ＥＬ素子に用いられているものであれば特に限定されない。そのなかでも、ホール注入電極１に隣接する無機機能層１６にホールを効率よく注入できる材料が好ましく、かかる観点からは仕事関数が４．５〜５．５ｅＶである材料が好ましい。
【００４７】
また、本実施形態においては、基板４の側を光取出し側とするので、有機ＥＬ素子の発光波長領域である波長４００〜７００ｎｍにおける透過率、特にＲＧＢ各色の波長におけるホール注入電極１の透過率は、５０％以上であることが好ましく、８０％以上であることがより好ましく、９０％以上であることが更に好ましい。ホール注入電極１の透過率が５０％未満であると、有機発光層１０からの発光が減衰されて画像表示に必要な輝度が得られにくくなる。
【００４８】
光透過率の高いホール注入電極１は、各種酸化物で構成される透明導電膜を用いて構成することができる。かかる材料としては、酸化インジウム（Ｉｎ２Ｏ３）、酸化スズ（ＳｎＯ２）、酸化亜鉛（ＺｎＯ）、錫ドープ酸化インジウム（ＩＴＯ）、亜鉛ドープ酸化インジウム（ＩＺＯ）等が好ましく、中でも、ＩＴＯは、面内の比抵抗が均一な薄膜が容易に得られる点で特に好ましい。ＩＴＯ中のＩｎ２Ｏ３に対するＳｎＯ２の比は、１〜２０重量％が好ましく、５〜１２重量％がより好ましい。また、ＩＺＯ中のＩｎ２Ｏ３に対するＺｎＯの比は１２〜３２重量％が好ましい。上記材料は、１種を単独で用いてもよく、２種以上を組み合わせて用いてもよい。また、これらの材料は結晶であってもよく非結晶であってもよい。
【００４９】
なお、ホール注入電極１を構成する酸化物の組成は化学量論組成から多少偏倚していてもよく、この偏倚等により、ホール係数測定装置等を用いた電気的評価について、キャリア密度が１．０×１０１８〜１．０×１０２１／ｃｍ３、移動度が１〜２００ｃｍ２／Ｖｓ程度となると好ましい。
【００５０】
また、ＩＴＯ電極等の透明電極を形成する工程における成膜条件若しくは成膜後の熱処理履歴等に依存して、透明電極自体が駆動履歴若しくは熱履歴に対して不安定になる場合がある。この不安定性を評価する方法の一つとして、１００℃程度の熱処理前後で上記キャリア密度及び移動度を測定し、その変化割合を調べる方法がある。その結果、熱処理前後での変化割合が大きなものは不安定な膜質を有すると推定することができる。このような方法により、熱的に不安定な膜質であると評価された透明電極材料をホール注入電極１の主成分材料として用いる場合、本発明の効果を一層発揮することが可能となる。
【００５１】
また、ホール注入電極１に酸化シリコン（ＳｉＯ２）等の透明な誘電体を添加することにより、ホール注入電極１の仕事関数を調整することができる。例えば、ＩＴＯに対して０．５〜１０ｍｏｌ％程度のＳｉＯ２を添加することによりＩＴＯの仕事関数を増大させ、ホール注入電極１の仕事関数を上述の好ましい範囲内とすることができる。
【００５２】
ホール注入電極１の膜厚は、上述の光透過率を考慮して決定することが好ましい。例えば酸化物透明導電膜を用いる場合、その膜厚は、好ましくは５０〜５００ｎｍ、より好ましくは５０〜３００ｎｍであることが好ましい。ホール注入電極１の膜厚が５００ｎｍを超えると、光透過率が不充分となると共に、基板４からのホール注入電極１の剥離が発生する場合がある。また、膜厚の減少に伴い光透過性は向上するが、膜厚が５０ｎｍ未満の場合、抵抗値が高くなり、無機機能層１６等へのホール注入効率が低下すると共に膜の強度が低下してしまう。
【００５３】
（無機機能層）
無機機能層１６は、無機層に、その無機層を構成する主成分の元素とは異なる陽性元素を添加してなるものである。
【００５４】
無機層の構成材料は、ホール注入電極１及び有機発光層１０に接合可能な固体状の無機化合物であれば特に限定されないが、駆動電圧の経時上昇をより抑制できる傾向にあることから、該無機層としては半導体若しくは誘電体であると好ましい。それらのなかでも、無機層が７００Ｋ以上の融点を有する元素の酸化物、窒化物、炭化物、ホウ化物及びケイ化物からなる群より選ばれる１種以上の無機化合物を構成材料とすると好ましい。
【００５５】
そのような無機化合物としては、例えば、酸化物のなかでは、ＳｉＯ２、ＴｉＯ２、Ｂｉ２Ｏ３、Ｆ３Ｏ４、Ｍｎ３Ｏ４、ＮｉＯ、ＢａＯ、Ａｌ２Ｏ３、Ｌａ２Ｏ３、Ｃｒ２Ｏ３、Ｙ２Ｏ３、ＢｅＯ、ＣａＯ、ＳｒＯ、ＺｒＯ２、ＣｅＯ２、ＵＯ２、ＨｆＯ２、ＭｇＯ若しくはＴｈＯ２又はＭｇＡｌ２Ｏ４等のこれらの複合酸化物などが挙げられる。窒化物のなかでは、ＡｌＮ、Ｂｅ３Ｎ２、ＮｂＮ、ＶＮ、ＴｈＮ、ＵＮ、ＴｉＮ、ＺｒＮ、ＢＮ、ＴａＮ若しくはＨｆＮ又はこれらの複合窒化物などが挙げられる。炭化物のなかでは、ＵＣ、Ｂ４Ｃ、ＭｏＣ、ＴｈＣ、ＶＣ、ＷＣ、Ｗ２Ｃ、ＴｉＣ、Ｔａ２Ｃ、ＺｒＣ、ＮｂＣ、ＨｆＣ若しくはＴａＣ又はこれらの複合炭化物などが挙げられる。ホウ化物のなかでは、Ｍｏ３Ｂ２、ＭｏＢ、ＴｈＢ４、ＶＢ、ＭｏＢ、ＷＢ、Ｗ２Ｂ、ＶＢ２、ＮｂＢ、ＮｂＢ２、ＴａＢ２、ＨｆＢ２、ＴａＢ、ＴｉＢ若しくはＺｒＢ２又はこれらの複合ホウ化物などが挙げられる。ケイ化物のなかでは、ＮｉＳｉ２、ＭｏＳｉ２、Ｍｏ５Ｓｉ３、Ｔｉ５Ｓｉ３、ＷＳｉ、ＴａＳｉ２、Ｚｒ３Ｓｉ２、Ｈｆ３Ｓｉ２若しくはＴａ５Ｓｉ３又はこれらの複合ケイ化物などが挙げられる。これらは１種を単独で用いてもよく、２種以上を組み合わせて用いてもよい。なお、ここで用いる無機化合物は化学量論組成から多少偏倚していてもよく、熱的に安定な状態であれば様々な組成を有することができる。
【００５６】
有機ＥＬ素子に通常備えられるホール注入電極は比較的低融点の金属（例えばＩｎ、Ｚｎ、Ｓｎなど）を有する材料を含有するため、ＩＴＯ若しくはＺｎＯなどのホール注入電極を構成する材料は、比較的低い結晶化温度を有する。結晶化温度が低いことは構成原子の移動若しくは再配列が容易に発生することを意味し、このことに起因して、従来の有機ＥＬ素子は、例えば自動車に搭載される等して約１００℃以上の環境下におかれると、耐熱性が十分ではなく、上述したような駆動電圧の経時上昇若しくは駆動初期における不安定な挙動が一層顕著になる傾向にある。
【００５７】
しかしながら、上述した本実施形態の有機ＥＬ素子１００は、約１００℃以上の環境下におかれても、駆動電圧の経時上昇若しくは駆動初期における不安定な挙動が抑制される傾向にある。これは、駆動電圧の経時上昇を十分に抑制する効果を有する無機機能層１６を、７００Ｋ以上の融点を有する元素の無機化合物を構成材料とする無機層から得ることにより、その無機機能層１６自体が約１００℃以上の環境下に曝しても安定した状態にあるため、駆動電圧の上昇を十分に抑制するというを損い難いことに起因すると推定される。
【００５８】
このような観点から、７００Ｋ以上の融点を有する元素が、Ｂ、Ｍｇ、Ａｌ、Ｓｉ、Ｔｉ、Ｍｎ、Ｎｉ、Ｇｅ、Ｚｒ、Ｎｂ、Ｍｏ、Ｈｆ、Ｔａ及びＷからなる群より選ばれる１種以上の元素であるとより好ましく、Ａｌ、Ｚｒ、Ｈｆ、Ｓｉ、Ｔａ及びＴｉからなる群より選ばれる１種以上の元素であると更に好ましい。
【００５９】
なお、無機層の構成材料として上述した無機化合物を２種類以上組み合わせて用いた場合、後述する「無機機能層を構成する主成分の元素とは異なる陽性元素」は、組み合わせて用いたいずれの材料をも構成しない陽性元素を示す。
【００６０】
無機機能層１６において、無機層を構成する主成分の元素とは異なる陽性元素（以下、単に「陽性元素」という。）若しくは希ガス（以下、「陽性元素等」という。）のうちの陽性元素は、無機層に採用された上述したような無機化合物が有する元素とは異なるものであって、本発明の効果を奏することができるものであれば、特に限定されない。例えば、無機層にＳｉＯ２を用いた場合は、その陽性元素はＳｉとは異なる陽性元素であって本発明の効果を奏するものであればよく、無機層にＭｇＡｌＯ４を用いた場合は、その陽性元素はＭｇ及びＡｌとは異なる陽性元素であって、本発明の効果を奏するものであればよい。
【００６１】
なお、本発明の効果を奏するものか否かの確認方法は、陽性元素等を添加した無機機能層を備えた有機ＥＬ素子と、陽性元素等を添加していない単なる無機層を備えた有機ＥＬ素子若しくは無機層自体を備えていない有機ＥＬ素子と、の駆動電圧の経時上昇程度を比較することによって行われてもよい。その結果、陽性元素等を添加した無機機能層を備えた有機ＥＬ素子の方が、その駆動電圧の経時上昇程度が小さい場合は、本発明の効果を奏するものと判断することができる。
【００６２】
陽性元素等のうち、陽性元素が、無機機能層１６に含まれると、有機ＥＬ素子１００の駆動電圧の経時上昇を一層抑制できる傾向にあるので好ましい。
【００６３】
上記陽性元素等は、例えば、従来のイオン注入法、スパッタリング法若しくは蒸着法などの半導体へのイオン若しくは原子の導入法を用いることにより、無機層に導入され無機機能層１６を形成する。したがって、無機層に比較的導入し易い観点及び有機ＥＬ素子１００の駆動電圧の経時上昇を一層抑制できる観点から、該陽性元素がＳｉ、Ａｌ、Ｇａ、Ｃ、Ｂ若しくは遷移金属元素であるとより好ましく、Ｓｉ、Ａｌ、Ｇａ、Ｓｃ、Ｔｉ、Ｖ、Ｃｒ、Ｍｎ、Ｆｅ、Ｃｏ、Ｎｉ、Ｃｕ、Ｙ、Ｚｒ、Ｎｂ、Ｍｏ、Ａｇ、Ｃｄ、Ｔａ、Ｗ、Ｐｔ及びＡｕであると更に好ましく、Ｓｉ、Ｇａ、Ｍｎ、Ｍｏ、Ｔａ、Ｔｉ、Ｎｉ、Ｚｒ及びＷであると特に好ましい。上記陽性元素等は、１種類を単独で用いてもよく、２種類以上を組み合わせて用いてもよい。
【００６４】
無機層の構成材料がＳｉＯ２である場合、陽性元素等は、Ｇａ、Ｔａ、Ｍｎ、Ｎｂ若しくはＮｉであると好ましく、Ｇａであるとより好ましい。無機層の構成材料と陽性元素等との組み合わせをこのようにすることにより、特に約１００℃以上の比較的高温の環境下における駆動電圧の経時上昇をより一層抑制することができ、発光寿命の更なる延長に繋がる。
【００６５】
無機機能層の膜厚は、無機層の構成材料及び陽性元素等の種類若しくは含有割合などにもよるが、１〜１０ｎｍ程度であると好ましい。その膜厚が上記下限値未満になると、有機ＥＬ素子１００の駆動電圧の上昇を抑制する効果を奏し難くなる傾向にあり、上限値を超えると、駆動初期における駆動電圧が高くなり、実用に沿わない傾向となる。
【００６６】
無機機能層１６中の陽性元素等の含有割合は膜厚方向で変化してもよく、ほぼ均一であってもよい。また、駆動電圧の経時上昇をより抑制できる観点から、無機機能層１６の有機発光層１０側の表面若しくは表面付近に陽性元素等が存在すると好ましい。
【００６７】
無機機能層１６における陽性元素等の含有割合は、その無機機能層１６における全原子及びイオンの数に対して０．０５〜５．０％であると好ましい。この含有割合が上記下限値未満になると、有機ＥＬ素子１００の駆動電圧の上昇を抑制する効果を奏し難くなる傾向にある。一方、上限値を超えると、無機機能層１６の内部応力が大きくなり、原子の移動を促進する傾向にあるため、安定的にホールを注入し難くなる傾向にある。
【００６８】
なお、無機機能層１６中の陽性元素等の含有割合は、無機機能層１６を従来の方法によりエッチングしつつ、ＸＰＳ、ＡＥＳ又はＳＩＭＳなどの表面原子分析法を用いることにより測定・確認することができる。
【００６９】
このような無機機能層１６を備える有機ＥＬ素子１００は、従来のものと比較して、印可時間の経過に伴う駆動電圧の上昇を十分に抑制することができる。その要因は、現在のところ詳細には明らかにされていないが、本発明者らは以下のように考えている。ただし、要因はこれに限らない。
【００７０】
ホール注入電極に用いられるＩＴＯ電極などは導電性酸化物を構成材料としており、この導電性酸化物は縮退したｎ型半導体であるため、電子が十分に過剰に存在する状態となっている。つまり導電性酸化物は、Ｓｉ若しくはＧｅ系のｎ型半導体に比べ、低抵抗を実現するために材料中のキャリア密度をＳｉ若しくはＧｅ系と比較して３桁程度高い密度にしている。これにより、ＩＴＯなどの導電性酸化物はエネルギー分布が縮退した状態にある。上記キャリア密度は金属材料と比較すると１桁程度低いものであるが、それでも導電性酸化物は電子が十分に過剰に存在する。
【００７１】
かかる過剰に存在する電子は、例えば母体材料の原子を価数の異なる原子により置換したり、あるいは酸素欠陥を生成させることによって発生するものである。しかしながら、電子が過剰に存在する透明電極から隣接する層にホールを注入すること、言い換えると電子が過剰に存在する透明電極が隣接する層から電子を引き抜くことは、非効率的なことであり、これにより時間の経過に伴い駆動電圧が上昇すると推定される。
【００７２】
このことは、従来の有機ＥＬ素子において、その透明電極の導電性を向上させようとした結果、透明電極の隣接する層との界面付近に電子がより過剰に存在する状態となることによって、一層顕著になるものと考えられる。すなわち、そのような電子の存在は上述したようなホール注入の妨げとなるばかりでなく、隣接する層との間で不要な電子の移動が発生するため、素子を比較的早期に劣化させる原因になる。その結果、該有機ＥＬ素子の駆動電圧は時間の経過と共に上昇することになると推定される。
【００７３】
また、透明電極の表面に対してプラズマ化された酸素イオンのような陰イオン又は窒素若しくはイオウ等の陰性元素が注入された有機ＥＬ素子は、その表面付近がマイナスに帯電した状態になると考えられる。かかる状態のホール注入電極（透明電極）の表面上に更に有機層等を積層すると、ホール注入電極の有機層等との界面付近のマイナスチャージがその位置に保持されたままの状態になり、電子はその界面に過剰に存在する状態となると推定される。
【００７４】
このようにして形成された有機ＥＬ素子に電界を印可すると、印可当初は、ホール注入電極の隣接する層との界面付近に過剰に蓄積する電子と注入されたホールとが再結合し、その界面付近で発光する。この再結合に用いられる電子は電界の印可により電子注入電極側から注入された電子とは別のものであるので、印可当初は見かけ上発光効率が上昇する。しかしながら、蓄積していた電子が再結合により用いられ減少するに伴い、結局、駆動電圧は時間の経過と共に上昇し、発光輝度は急激に減少することとなる。
【００７５】
以上のように、有機発光層側の表面付近に陰イオン若しくは陰性元素を導入されたホール注入電極を備える有機ＥＬ素子は、陰イオン若しくは陰性元素の存在により、駆動初期において不安定な挙動を示すこととなる。
【００７６】
一方、本実施形態の有機ＥＬ素子１００は、ホール注入電極１の有機発光層側の表面上に陽性元素等を添加してなる無機機能層を備えるので、ホール注入電極１が有している過剰な電子をその陽性元素等によりトラップできるものと考えられる。それによって、ホール注入電極１の表面付近のキャリアバランスを電気的中性若しくはプラス側に安定化させることができる。さらには有機発光層１０との間の不要な電子の移動を抑制できると推定される。また、無機機能層が備える陽性元素等は、１００℃程度の比較的高温であっても無機機能層から脱離したり、または劣化したりすることはない。その結果、本実施形態の有機ＥＬ素子１００は、駆動電圧を印可した後の、時間の経過に伴う駆動電圧の上昇を十分に抑制できるものと考えられる。
【００７７】
（有機発光層）
有機発光層１０の構成材料としては、電子とホールとの再結合により励起子が生成し、その励起子がエネルギーを放出して基底状態に戻る際に発光するような有機化合物であれば、特に限定されることなく用いることができる。
【００７８】
具体的には、例えば、アルミニウム錯体、ベリリウム錯体、亜鉛錯体、イリジウム錯体若しくは希土類金属錯体等の有機金属錯体化合物、アントラセン、ナフタセン、ベンゾフルオランテン、ナフトフルオランテン、スチリルアミン若しくはテトラアリールジアミン又はこれらの誘導体、ペリレン、キナクリドン、クマリン、ＤＣＭ若しくはＤＣＪＴＢなどの低分子有機化合物、あるいは、ポリアセチレン誘導体、ポリフェニレンビニレン誘導体、ポリフルオレン誘導体若しくはポリチオフェン誘導体等のπ共役系ポリマー、又は、ポリビニル化合物、ポリスチレン誘導体、ポリシラン誘導体、ポリアクリレート誘導体若しくはポリメタクリレート誘導体等の非π共役系の側鎖型ポリマー若しくは主鎖型ポリマー等に色素を含有させたものなどの高分子有機化合物などを挙げることができる。
【００７９】
これらのなかで、高発光効率及び長寿命の有機ＥＬ素子を得る観点から、アルミニウム錯体、ベリリウム錯体、亜鉛錯体、イリジウム錯体若しくは希土類金属錯体等の有機金属錯体化合物、アントラセン、ナフタセン、ベンゾフルオランテン、ナフトフルオランテン、スチリルアミン若しくはテトラアリールジアミン又はこれらの誘導体、ペリレン、キナクリドン、クマリン、ＤＣＭ若しくはＤＣＪＴＢなどの低分子有機化合物を用いると好ましい。
【００８０】
さらには、赤色の色純度が比較的高く、発光効率も比較的高い発光を得るためには、ジインデノペリレン若しくはその誘導体を用いると好ましい。また、青色の色純度が比較的高く、発光効率も比較的高い発光を得るためには、上述した赤色の発光を得るための好ましい化合物を除いたジフェニルベンゾフルオランテン若しくはその誘導体を用いると好ましい。さらに、黄色若しくは橙色の色純度が比較的高く、発光効率も比較的高い発光を得るためには、ルブレン若しくはその誘導体を用いると好ましい。そして、緑色の色純度が比較的高く、発光効率も比較的高い発光を得るためには、上記各色を得るための好ましい化合物を除いたジフェニルナフタセン若しくはその誘導体を用いると好ましい。
【００８１】
また、有機発光層１０は、上記構成材料のうち、成膜の容易さ、ホール及び電子の注入され易さ並びに励起子の後述するドーパント材料への励起エネルギーの移動性等の観点から選択されるホール材料を母材とし、ホール材料からのエネルギーの受け取りやすさ及び発光能力の高さ等の観点から選択されるドーパント材料を、上記ホール材料中に分散させるようにすると、一層優れた発光効率を得ることができる傾向にあるので、より好ましい。
【００８２】
さらに、有機発光層１０に含有されるドーパント材料の濃度が、有機発光層１０の膜厚方向の全体に亘って略一定であると好ましい。このような有機発光層１０は、ムラのない発光を実現することができ、それにより発光効率及び耐久性を向上させることができる傾向にあるので好ましい。
【００８３】
有機発光層１０の膜厚は発光の均一性及び長寿命を得る観点から、１０〜２００ｎｍであると好ましく、５０〜１５０ｎｍであるとより好ましい。
【００８４】
（電子注入電極）
電子注入電極（陰極）２の構成材料は、従来の有機ＥＬ素子において電子注入電極に用いられているものであれば特に限定されない。したがって、その構成材料として、金属材料、有機金属錯体若しくは金属塩等が挙げられ、有機発光層１０へ効率的且つ確実に電子を注入できるように、仕事関数が比較的低い材料を用いると好ましい。
【００８５】
電子注入電極２を構成する金属材料の具体例としては、Ｌｉ、Ｎａ、Ｋ若しくはＣｓ等のアルカリ金属、あるいは、Ｍｇ、Ｃａ、Ｓｒ若しくはＢａ等のアルカリ土類金属が挙げられる。また、Ｌａ、Ｃｅ、Ｅｕ、Ｓｍ、Ｙｂ、Ｙ若しくはＺｒ等のアルカリ金属又はアルカリ土類金属と特性が近い金属を用いることもできる。さらには、上記金属材料のほか、ＬｉＦ若しくはＣｓＩ等のアルカリ金属ハロゲン化物等を挙げることもできる。
【００８６】
電子注入電極２の膜厚は有機発光層１０等への電子注入能力の点から、できるだけ薄い方が好ましく、具体的には、１０ｎｍ以下が好ましく、１ｎｍ以下がより好ましい。
【００８７】
なお、電子注入電極２上には補助電極を設けてもよい。これにより、有機発光層１０への電子注入効率を向上させることができる傾向にあり、また、有機発光層１０への水分又は有機溶媒の侵入を防止することができる傾向にある。補助電極の材料としては、仕事関数及び電荷注入能力に関する制限がないため、一般的な金属を用いることができるが、導電率が高く取り扱いが容易な金属を用いることが好ましい。また、特に電子注入電極２が有機材料を含む場合には、有機材料の種類や密着性等に応じて適宜選択することが好ましい。
【００８８】
補助電極に用いられる材料としては、Ａｌ、Ａｇ、Ｉｎ、Ｔｉ、Ｃｕ、Ａｕ、Ｍｏ、Ｗ、Ｐｔ、Ｐｄ若しくはＮｉ等が挙げられる。それらのなかでもＡｌ若しくはＡｇ等の低抵抗の金属を用いると電子注入効率を更に高めることができる傾向にあるので、より好ましい。また、ＴｉＮ等の金属化合物を用いることにより一層高い封止性を得ることができる。これらの材料は、１種類を単独で用いてもよく、２種類以上を組み合わせてもよい。また、２種類以上の金属を用いる場合は合金として用いてもよい。このような補助電極は、例えば、真空蒸着法等によって形成可能である。
【００８９】
上述した有機ＥＬ素子１００は、印可時間の経過に伴う駆動電圧の上昇を十分に抑制することができるので、その発光寿命は一層向上することとなる。
【００９０】
上述した本実施形態の有機ＥＬ素子１００は、無機機能層１６を後述のようにして形成する以外は、従来の手順、条件を用いて製造することができ、例えば、以下のようにして製造することができる。
【００９１】
まず、用意した基板４上にスパッタリング法若しくは蒸着法などの方法により、ホール注入電極１を形成する（ホール注入電極形成工程）。
【００９２】
次いで、従来のイオン注入法、ＣＶＤ法、スパッタリング法若しくは蒸着法（真空蒸着法、イオン化蒸着法など）などの成膜法を用いて、ホール注入電極１上に無機機能層１６を形成する（無機機能層形成工程）。
【００９３】
より詳しくは、例えば、まず蒸着法、スパッタリング法、ＣＶＤ法若しくは塗布法などの成膜法により無機層を形成した後、従来のイオン注入法を用いて、該無機層にイオンを注入することにより無機機能層１６を得る。なお、無機層の形成方法としては、その膜厚制御性及びプロセスの汎用性の観点からは、スパッタリング法若しくは蒸着法を採用すると好ましい。
【００９４】
また、無機機能層１６の形成に蒸着法を用いる場合、無機層の構成材料と陽性元素等を共蒸着法によりホール注入電極１上に蒸着させ、無機機能層１６を形成してもよい。さらに無機機能層１６の形成にスパッタリング法を用いる場合、スパッタリングターゲットとして無機層の構成材料のターゲットと陽性元素等のターゲットとを用意して、いわゆる二元法により無機機能層１６を形成してもよい。
【００９５】
これらの導入法のなかで、不純物の混入を避け、汎用装置が使用できる観点からは、イオン注入法を採用すると好ましい。イオン注入法を用いる場合は、従来のイオン注入装置を用いてイオンガンにより元素をイオン化した後、高電圧をかけて加速されたイオンを、無機層のホール注入電極１と反対側の表面に向かって注入する。この際のイオンの加速電圧は、本発明の効果を奏する程度の適当な厚さとなるように、種々の因子を考慮して調整されればよい。
【００９６】
そのイオンの加速電圧を決める因子としては、無機層の構成材料若しくはその膜質（結晶化されているか否か）、得られる無機機能層１６の膜厚などが挙げられる。したがって、イオンの加速電圧の好ましい範囲を一義的に決定することはできないが、１ｋＶ〜２００ｋＶ程度の範囲であれば、駆動電圧の経時上昇を十分に抑制できる有機ＥＬ素子を得やすい傾向にある。
【００９７】
また、無機機能層１６の膜厚制御性及びプロセスの汎用性の観点からは、スパッタリング法若しくは蒸着法を採用すると好ましい。
【００９８】
続いて、無機機能層１６上に有機発光層１０が形成される（発光層形成工程）。この有機発光層１０の形成方法は、有機発光層１０の構成材料等によって、従来の方法を適宜選択して採用することができ、例えば、真空蒸着法、イオン化蒸着法若しくは塗布法等を採用することができる。そして、有機発光層１０上に、電子注入電極２を、例えば真空蒸着法などにより形成すること（電子注入電極形成工程）によって、有機ＥＬ素子１００が完成する。
【００９９】
こうして得られた有機ＥＬ素子１００は、印可時間の経過に伴う駆動電圧の上昇を十分に抑制できる。
【０１００】
以上、本発明の有機ＥＬ素子及び有機ＥＬ素子の製造方法の好適な実施形態について説明したが、本発明は上記実施形態に限定されるものではない。例えば、図２に示す本発明の第２実施形態の有機ＥＬ素子２００は、上述した有機ＥＬ素子１０の基板４上に積層された各層の順番が逆になっていてもよい。すなわち、基板４上に電子注入電極２、有機発光層１０、無機機能層１６及びホール注入電極１の順で積層されていてもよい。逆に積層することにより、基板とは反対側からの光取り出しが容易になる。この場合には、電子注入電極２が、第１実施形態において説明したホール注入電極１の光学的条件及び膜厚条件を満たすことが好ましい。
【０１０１】
図３は、本発明に係る有機ＥＬ素子の第３実施形態を示す模式断面図である。図３に示す有機ＥＬ素子３００は、図１における有機ＥＬ素子１００の無機機能層１６と有機発光層１０との間にホール輸送層１１を設けた構造を有している。
【０１０２】
ホール輸送層１１の構成材料は、従来の有機ＥＬ素子においてホール輸送層に用いられているものであれば特に限定されることはなく、低分子材料、高分子材料のいずれのホール輸送性材料も使用可能である。ホール輸送性低分子材料としては、例えば、ピラゾリン誘導体、アリールアミン誘導体、スチルベン誘導体、トリフェニルジアミン誘導体などが挙げられる。また、ホール輸送性高分子材料としては、ポリビニルカルバゾール（ＰＶＫ）、ポリエチレンジオキシチオフェン（ＰＥＤＯＴ）、ポリエチレンジオキシチオフェン／ポリスチレンスルホン酸共重合体（ＰＥＤＯＴ／ＰＳＳ）、ポリアニリン／ポリスチレンスルホン酸共重合体（Ｐａｎｉ／ＰＳＳ）などが挙げられる。これらのホール輸送性材料は、１種を単独で用いてもよく、また、２種以上を組み合わせて用いてもよい。
【０１０３】
このような構造を有することにより、有機ＥＬ素子３００におけるホールの移動度が向上し、キャリアの再結合確率が向上し、有機発光層１０からホール輸送層１１への電子の移動を抑制することができるので、発光効率が向上する傾向にある。
【０１０４】
図４は、本発明に係る有機ＥＬ素子の第４実施形態を示す模式断面図である。図４に示す有機ＥＬ素子４００は、図３における有機ＥＬ素子３００の電子注入電極２と有機発光層１０との間に電子輸送層１２を設けた構造を有している。
【０１０５】
電子輸送層１２の構成材料は、従来の有機ＥＬ素子においてホール輸送層に用いられているものであれば特に限定されることはなく、低分子材料、高分子材料のいずれの電子輸送材料も使用可能である。電子輸送性低分子材料としては、例えば、オキサジアゾール誘導体、アントラキノジメタン及びその誘導体、ベンゾキノン及びその誘導体、ナフトキノン及びその誘導体、アントラキノン及びその誘導体、テトラシアノアンスラキノジメタン及びその誘導体、フルオレン及びその誘導体、ジフェニルジシアノエチレン及びその誘導体、フェナントロリン及びその誘導体、並びにこれらの化合物を配位子とする金属錯体などが挙げられる。また、電子輸送性高分子材料としては、ポリキノキサリン、ポリキノリンなどが挙げられる。これらの電子輸送性材料は、１種を単独で用いてもよく、また、２種以上を組み合わせて用いてもよい。
【０１０６】
このような構造を有することにより、有機ＥＬ素子４００における電子の移動度が向上し、キャリアの再結合確率が増加し、有機発光層１０から電子輸送層１２へのホールの移動を抑制することができるので、発光効率が向上する傾向にある。
【０１０７】
図５は、本発明に係る有機ＥＬ素子の第５実施形態を示す模式断面図である。図５に示す有機ＥＬ素子５００は、ホール注入電極１及び電子注入電極２により、無機機能層１６、ホール注入層１４、ホール輸送層１１、有機発光層１０及び電子注入層１３が挟持された構造を有している。ホール注入層１４、ホール輸送層１１、有機発光層１０及び電子注入層１３はいずれも有機層であり、ホール注入電極１側からこの順に積層されている。なお、電子注入層１３は無機層（金属層、金属化合物層等）とすることもできる（以下同様）。
【０１０８】
ホール注入層１４の構成材料は、従来の有機ＥＬ素子においてホール輸送層に用いられているものであれば特に限定されることはなく、アリールアミン、フタロシアニン、ポリアニリン／有機酸、ポリチオフェン／ポリマー酸などの有機化合物材料、又は、ゲルマニウム若しくはシリコン等の金属若しくは半金属の酸化物などを用いることができる。これらのホール注入性材料は、１種を単独で用いてもよく、また、２種以上を組み合わせて用いてもよい。
【０１０９】
このホール注入層１４を備えることにより、有機ＥＬ素子５００は、ホール注入電極１からのホールの注入を容易にし、ホールを安定に輸送し、さらにはホール輸送層１１からの電子を妨げる機能を有するものである。それにより、有機ＥＬ素子５００の発光効率が向上するとともに駆動電圧が全体的に低下する傾向にある。
【０１１０】
電子注入層１３の構成材料は、従来の有機ＥＬ素子においてホール輸送層に用いられているものであれば特に限定されることはなく、リチウム等のアルカリ金属、フッ化リチウム、酸化リチウム等を用いることができる。この電子注入層１３を備えることにより、有機ＥＬ素子５００は、電子注入電極２からの電子の注入を容易にし、電子を安定に輸送し、さらには有機発光層１０からのホールを妨げる機能を有するものである。それにより、有機ＥＬ素子５００の発光効率が向上するとともに駆動電圧が全体的に低下する傾向にある。
【０１１１】
図６は、本発明に係る有機ＥＬ素子の第６実施形態を示す模式断面図である。図６に示す有機ＥＬ素子６００は、図５における有機ＥＬ素子５００の電子注入層１３と有機発光層１０との間に電子輸送層１２を設けた構造を有している。このような構造を有することにより、有機ＥＬ素子６００の各材料の選択肢を広げることができるので、用途に応じた有機ＥＬ素子６００を得ることができる傾向にある。
【０１１２】
ホール輸送層１１、電子輸送層１２、ホール注入層１４及び電子注入層１３の好適な厚さは、いずれも１〜１００ｎｍである。
【０１１３】
さらに、図示していないが、異なる構成材料（材料の種類、材料の含有割合）を含有する発光層を複数積層して設けてもよい。
【０１１４】
本発明の別の実施形態の有機ＥＬ素子の製造方法において、ホール注入電極を形成した後、そのホール注入電極上に無機機能層を積層する前に、その電極の基板と反対側の表面にプラスの電圧を印可することにより、その表面付近に蓄積されたマイナスのチャージを低減若しくは消滅させてもよい。これにより、上述した陽性元素等を添加する製造方法と同様の効果、すなわち、得られる有機ＥＬ素子の駆動電圧の経時上昇を十分に抑制する効果等を奏することができる。
【０１１５】
この電極の表面にプラスの電圧を印可する際に基板温度を８０〜３００℃程度にすると、蓄積されたキャリア移動の加速及び原子欠陥の消滅の加速の観点から好ましい。
【実施例】
【０１１６】
以下、実施例により本発明を更に詳細に説明するが、本発明はこれらの実施例に限定されるものではない。
【０１１７】
（実施例１）
まず、用意したガラス基板上に、ＩＴＯを１００ｎｍの膜厚に成膜し、パターニングした。
【０１１８】
次いで、ＳｉＯ２スパッタリングターゲットを用いて、通常のスパッタリング法によりホール注入電極上に膜厚２ｎｍのＳｉＯ２層を形成した。スパッタリング条件について、ＲＦパワーは１００Ｗ、スパッタリングガスは１０体積％のＯ２を混合したＡｒガス、成膜ガス圧力は１．０Ｐａであった。
【０１１９】
そのＳｉＯ２層のガラス基板と反対側の表面から、市販のイオン注入装置（ＦＢ２１００、日立製作所株式会社製）を用いて、加速電圧１０ｋＶ、電流５０ｎＡでＧａイオンを５分間注入し、Ｇａイオン（Ｇａ３＋）を含む無機機能層を形成した。
【０１２０】
得られた無機機能層をＸＰＳを用いて分析したところ、Ｇａイオンは、無機機能層中の全原子及びイオンの数に対して０．５％含まれていることが確認された。
【０１２１】
続いて、基板の温度を２５℃まで冷却した後、下記式（１）で表される化合物と下記式（２）で表される化合物とを、体積比で９７：３の割合で、無機機能層上に真空共蒸着（系内圧力：１×１０−４Ｐａ）させ、１００ｎｍの膜厚を有する有機発光層を形成した。
【化１】
2005108696.tif 000003
【化２】
2005108696.tif 000004
【０１２２】
次いで、系内を減圧状態に維持したまま、電子注入層としてフッ化リチウムを真空蒸着法により発光層上に形成した。この電子注入層の膜厚は１ｎｍであった。そして、陰極としてアルミニウムを電子注入層上に、１００ｎｍの膜厚に成膜し、実施例１の有機ＥＬ素子を得た。
【０１２３】
（比較例１）
無機機能層を形成しなかった以外は実施例１と同様にして、比較例１の有機ＥＬ素子を得た。
【０１２４】
（比較例２）
ＳｉＯ２層にＧａイオン（Ｇａ３＋）を注入せずに、そのＳｉＯ２層上に有機発光層を形成した以外は実施例１と同様にして、比較例２の有機ＥＬ素子を得た。
【０１２５】
＜素子特性評価試験＞
上記のようにして得られた実施例１、比較例１及び比較例２の有機ＥＬ素子を、Ａｒガス雰囲気中、１０５℃にて、所定時間保存した。そして、保存後の有機ＥＬ素子の１００ｍＡ／ｃｍ２の定電流駆動をした時の駆動電圧を測定した。上記保存前に駆動した際の駆動電圧に対する所定時間保存後の駆動電圧の上昇分の結果を表１に示す。
【０１２６】
【表１】
2005108696.tif 000005
【図面の簡単な説明】
【０１２７】
【図１】本発明の第１実施形態に係る有機ＥＬ素子を示す模式断面図である。
【図２】本発明の第２実施形態に係る有機ＥＬ素子を示す模式断面図である。
【図３】本発明の第３実施形態に係る有機ＥＬ素子を示す模式断面図である。
【図４】本発明の第４実施形態に係る有機ＥＬ素子を示す模式断面図である。
【図５】本発明の第５実施形態に係る有機ＥＬ素子を示す模式断面図である。
【図６】本発明の第６実施形態に係る有機ＥＬ素子を示す模式断面図である。
【図７】実施例及び比較例に係る有機ＥＬ素子の駆動電圧の経時変化を示すグラフである。
【符号の説明】
【０１２８】
１…ホール注入電極（陽極）、２…電子注入電極（陰極）、４…基板、１０…有機発光層、１１…ホール輸送層、１３…電子注入層、１４…ホール注入層、１６…無機機能層、１００…第１実施形態に係る有機ＥＬ素子、２００…第２実施形態に係る有機ＥＬ素子、３００…第３実施形態に係る有機ＥＬ素子、４００…第４実施形態に係る有機ＥＬ素子、５００…第５実施形態に係る有機ＥＬ素子、６００…第６実施形態に係る有機ＥＬ素子、Ｐ…電源。
【図１】
2005108696.tif 000006
【図２】
2005108696.tif 000007
【図３】
2005108696.tif 000008
【図４】
2005108696.tif 000009
【図５】
2005108696.tif 000010
【図６】
2005108696.tif 000011
【図７】
2005108696.tif 000012